(57)【要約】本発明は、シリコン基板上に形成されている窒化ガリウム材料層を含む半導体材料及びその半導体材料を形成するための方法を提供する。この半導体材料は、シリコン基板と窒化ガリウム材料層との間に形成された転移層を含む。この転移層は、窒化ガリウム材料と基板との間の熱膨張率の差から生じる可能性のある窒化ガリウム材料層中の応力を低減させるために組成的な勾配が付けられる。窒化ガリウム材料層中の応力を低減すると、亀裂が生成する傾向が減る。従って、本発明は、亀裂が殆どないか、または全くない窒化ガリウム材料層を含む半導体材料の製造を可能にする。この半導体材料は、多くのマイクロエレクトロニクス用途および光学的用途に用いられてもよい。【選択図】図１
2004524250.tif 000002
【特許請求の範囲】
【請求項１】
シリコン層を含む基板；
その基板の上をおおって形成されている組成的に勾配を付けた転移層；および
その転移層の上をおおって形成されている窒化ガリウム材料層；
を含む半導体材料。
【請求項２】
その転移層の組成が、その層の厚さ方向に連続的に勾配付けされている請求項１に記載の半導体材料。
【請求項３】
その転移層の組成が、その層の厚さ方向に不連続的に勾配付けされている請求項１に記載の半導体材料。
【請求項４】
その転移層が、Ａｌx Ｉｎy Ｇａ(1-x-y) Ｎ、Ｉｎy Ｇａ(1-y) Ｎ、およびＡｌx Ｇａ(1-x) Ｎからなる群から選ばれる窒化ガリウムの合金を含んでいる請求項１に記載の半導体材料。
【請求項５】
その転移層のガリウムの濃度が段々変化している請求項４に記載の半導体材料。
【請求項６】
ｘおよび／またはｙが、その転移層の背面における第１の値から、その転移層の前面における第２の値へ変化し、その背面が、その前面より基板のより近くにある、請求項４に記載の半導体材料。
【請求項７】
その背面におけるｘの値とｙの値の和が 0.4より大きい請求項６に記載の半導体材料。
【請求項８】
その背面におけるｘの値とｙの値の和が 0.8より大きい請求項６に記載の半導体材料。
【請求項９】
その転移層が、基板と接しているその転移層の背面に、Ａｌx Ｉｎ(1-x) Ｎを含んでいる請求項６に記載の半導体材料。
【請求項１０】
その前面におけるｘの値とｙの値の和が 0.3未満である請求項６に記載の半導体材料。
【請求項１１】
その転移層が、窒化ガリウム材料層と接している転移層の前面に、ＧａＮを含んでおり、そして基板と接している転移層の背面にはガリウムを含んでいない請求項６に記載の半導体材料。
【請求項１２】
その転移層がＡｌx Ｇａ(1-x) Ｎを含んでいる請求項４に記載の半導体材料。
【請求項１３】
ｘの値が、基板から離れる方向に減少している請求項４に記載の半導体材料。
【請求項１４】
ｘの値が、基板から離れる方向に増加している請求項４に記載の半導体材料。
【請求項１５】
ｙの値が、転移層を横断して一定に保たれている請求項４に記載の半導体材料。
【請求項１６】
その転移層が超格子を含んでいる請求項１に記載の半導体材料。
【請求項１７】
その超格子がブラッグ反射体である請求項１６に記載の半導体材料。
【請求項１８】
その超格子が、Ａｌx Ｉｎy Ｇａ(1-x-y) ＮとＡｌa Ｉｎb Ｇａ(1-a-b) Ｎが交互に並んだ一連の層を含んでいる、請求項１６に記載の半導体材料。
【請求項１９】
ｘ、ｙ、ａおよびｂの値は、個々の層を横断して一定であり、そして個々の層の厚さは、転移層を横断して変化している、請求項１８に記載の半導体材料。
【請求項２０】
その転移層が、約0.03ミクロンと約20ミクロンの間の厚さを有する請求項１に記載の半導体材料。
【請求項２１】
その窒化ガリウム材料層がＧａＮを含んでいる請求項１に記載の半導体材料。
【請求項２２】
その窒化ガリウム材料層がＡｌx Ｉｎy Ｇａ(1-x-y) Ｎを含んでいる請求項１に記載の半導体材料。
【請求項２３】
その窒化ガリウム材料層が0.75ミクロンより厚い厚さを有する請求項１に記載の半導体材料。
【請求項２４】
その半導体材料が半導体デバイスを構成している請求項１に記載の半導体材料。
【請求項２５】
その半導体材料がＬＥＤを構成している請求項２４に記載の半導体材料。
【請求項２６】
その半導体材料がレーザ・ダイオードを構成している請求項２４に記載の半導体材料。
【請求項２７】
その半導体材料がＦＥＴを構成している請求項２４に記載の半導体材料。
【請求項２８】
その窒化ガリウム材料層が 0.005μｍ／μｍ2 未満の亀裂レベルを有する請求項１に記載の半導体材料。
【請求項２９】
その窒化ガリウム材料層が、0.001 μｍ／μｍ2 未満の亀裂レベルを有する請求項１に記載の半導体材料。
【請求項３０】
その窒化ガリウム材料層が、実質的に亀裂を含んでいない請求項１に記載の半導体材料。
【請求項３１】
その窒化ガリウム材料層が単結晶性である請求項１に記載の半導体材料。
【請求項３２】
その基板が 250ミクロンより大きい厚さを有する請求項１に記載の半導体材料。
【請求項３３】
その基板が組織構造加工されている請求項１に記載の半導体材料。
【請求項３４】
その基板の上をおおって、そして転移層の下に形成された中間層をさらに含んでいる、請求項１に記載の半導体材料。
【請求項３５】
その中間層が、一定の組成を有する、請求項１に記載の半導体材料。
【請求項３６】
その中間層が、Ａｌx Ｉｎy Ｇａ(1-x-y) Ｎ、Ｉｎy Ｇａ(1-y) Ｎ、およびＡｌx Ｇａ(1-x) Ｎからなる群から選ばれる窒化ガリウムの合金を含んでいる、請求項１に記載の半導体材料。
【請求項３７】
その基板がシリコン・ウエハを含んでいる請求項１に記載の半導体材料。
【請求項３８】
シリコン層を含む基板；
その基板の上をおおって形成されている、0.005 μｍ／μｍ2 未満の亀裂レベルを有する窒化ガリウム材料層；を含んでいる半導体材料。
【請求項３９】
その窒化ガリウム材料層がＧａＮを含んでいる請求項３８に記載の半導体材料。
【請求項４０】
その窒化ガリウム材料層がＡｌx Ｉｎy Ｇａ(1-x-y) Ｎ、Ｉｎy Ｇａ(1-y) Ｎ、およびＡｌx Ｇａ(1-x) Ｎからなる群から選ばれる窒化ガリウムの合金を含んでいる請求項３８に記載の半導体材料。
【請求項４１】
その窒化ガリウム材料層が 0.001μｍ／μｍ2 未満の亀裂レベルを有する請求項３６に記載の半導体材料。
【請求項４２】
その窒化ガリウム材料層が実質的に亀裂を含んでいない請求項３６に記載の半導体材料。
【請求項４３】
その窒化ガリウム材料層が単結晶性である請求項３６に記載の半導体材料。
【請求項４４】
その基板がシリコン・ウエハを含んでいる請求項３６に記載の半導体材料。
【請求項４５】
シリコン層を含む基板；および
その基板の上をおおって形成されており、その厚さが 0.5ミクロンより厚い窒化ガリウム材料層；
を含む半導体構造物であって、その半導体構造物が半導体デバイスを構成している、半導体構造物。
【請求項４６】
その窒化ガリウム材料層が 1.0ミクロンより厚い厚さを有する、請求項４５に記載の半導体構造物。
【請求項４７】
その基板が、シリコン・ウエハを含んでいる請求項４５に記載の半導体構造物。
【請求項４８】
その半導体構造物がＬＥＤを構成している請求項４５に記載の半導体構造物。
【請求項４９】
その半導体構造物がレーザ・ダイオードを構成している請求項４５に記載の半導体構造物。
【請求項５０】
その半導体構造物がＦＥＴを構成している請求項４５に記載の半導体構造物。
【請求項５１】
その窒化ガリウム材料層が 0.005μｍ／μｍ2 未満の亀裂レベルを有する請求項４５に記載の半導体構造物。
【請求項５２】
その窒化ガリウム材料層が 0.001μｍ／μｍ2 未満の亀裂レベルを有する請求項４５に記載の半導体構造物。
【請求項５３】
その窒化ガリウム材料層が実質的に亀裂を含んでいない請求項４５に記載の半導体構造物。
【請求項５４】
シリコン層を含む基板の上をおおって組成的に勾配を付けた転移層を形成させる工程；および、その転移層の上をおおって窒化ガリウム材料層を形成させる工程；を含む半導体材料を製造する方法。
【請求項５５】
その転移層の組成が、その層の厚さ方向に連続的に勾配付けされている請求項５４に記載の方法。
【請求項５６】
その転移層の組成が、その層の厚さ方向に不連続的に勾配付けされている請求項５４に記載の方法。
【請求項５７】
その転移層が、Ａｌx Ｉｎy Ｇａ(1-x-y) Ｎ、Ｉｎy Ｇａ(1-y) Ｎ、およびＡｌx Ｇａ(1-x) Ｎからなる群から選ばれる窒化ガリウムの合金を含んでいる、請求項５４に記載の方法。
【請求項５８】
その転移層中のガリウムの濃度が、段々変化している請求項５４に記載の方法。
【請求項５９】
ｘの値が、基板から離れる方向に減少している請求項５６に記載の方法。
【請求項６０】
その転移層がＡｌx Ｇａ(1-x) Ｎを含んでいる請求項５６に記載の方法。
【請求項６１】
その転移層が、一連の交互Ａｌx Ｉｎy Ｇａ(1-x-y) Ｎ／Ａｌa Ｉｎb Ｇａ(1-a-b) Ｎ層を含んでいる超格子を含む請求項５４に記載の方法。
【請求項６２】
窒化ガリウム材料層がＧａＮを含んでいる請求項５４に記載の方法。
【請求項６３】
窒化ガリウム材料層がＡｌx Ｉｎy Ｇａ(1-x-y) Ｎを含んでいる請求項５４に記載の方法。
【請求項６４】
その半導体材料を、少なくとも一つの半導体デバイスを調製するために加工することをさらに含んでいる、請求項５４に記載の方法。
【請求項６５】
その窒化ガリウム材料層が 0.005μｍ／μｍ2 未満の亀裂レベルを有する、請求項５４に記載の方法。
【請求項６６】
その窒化ガリウム材料層が 0.001μｍ／μｍ2 未満の亀裂レベルを有する、請求項５４に記載の方法。
【請求項６７】
その窒化ガリウム材料層が実質的に亀裂を含んでいない請求項５４に記載の方法。
【請求項６８】
その窒化ガリウム材料層が単結晶性である請求項５４に記載の方法。
【請求項６９】
その基板の上をおおって、そして転移層の下に、中間層をさらに形成させることを含んでいる請求項５４に記載の方法。
【請求項７０】
シリコン層を含む基板の上をおおって形成された 0.005μｍ／μｍ2 未満の亀裂レベルを有する窒化ガリウム材料層を形成させることを含んでいる半導体材料を製造する方法。
【請求項７１】
その窒化ガリウム材料層が、ＧａＮを含んでいる請求項７０に記載の方法。
【請求項７２】
その窒化ガリウム材料層が 1.0ミクロンより厚い厚さを有する請求項７０に記載の方法。
【請求項７３】
その窒化ガリウム材料層が 0.001μｍ／μｍ2 未満の亀裂レベルを有する請求項７０に記載の方法。
【請求項７４】
その窒化ガリウム材料層が実質的に亀裂を含んでいない請求項７０に記載の方法。
【請求項７５】
その窒化ガリウム材料層が単結晶性である請求項７０に記載の方法。
【請求項７６】
シリコン層を含む基板と、そのシリコン基板の上をおおって形成されている 0.5ミクロンより厚い厚さを有する窒化ガリウム材料層とを含む半導体構造物を形成させることを含む半導体構造物を調製する方法。
【請求項７７】
その窒化ガリウム材料層が 1.0ミクロンより厚い厚さを有する請求項７６に記載の方法。
【請求項７８】
その半導体構造物がＬＥＤを構成している請求項７６に記載の方法。
【請求項７９】
その半導体構造物がレーザ・ダイオードを構成している請求項７６に記載の方法。
【請求項８０】
その半導体構造物がＦＥＴを構成している請求項７６に記載の方法。
【請求項８１】
その窒化ガリウム材料層が 0.005μｍ／μｍ2 未満の亀裂レベルを有する請求項７６に記載の方法。
【請求項８２】
その窒化ガリウム材料層が 0.001μｍ／μｍ2 未満の亀裂レベルを有する請求項７６に記載の方法。
【請求項８３】
その窒化ガリウム材料層が、実質的に亀裂を含んでいない請求項７６に記載の方法。
【請求項８４】
シリコン(100) 基板；およびそのシリコン基板の上をおおって形成されているウルツ鉱構造を有する窒化ガリウム材料層；を含んでいる半導体材料。
【請求項８５】
シリコン(100) 基板と窒化ガリウム材料層の間に形成された組成的に勾配を付けた転移層を、さらに含んでいる請求項８４に記載の半導体材料。
【発明の詳細な説明】
【０００１】
発明の分野
本発明は、一般的には半導体材料に関するものであり、そしてより特定すれば、窒化ガリウム材料および窒化ガリウム材料を製造する方法に関するものである。
【０００２】
発明の背景
窒化ガリウム材料は、窒化ガリウム（ＧａＮ）と、窒化アルミニウム・ガリウム（ＡｌＧａＮ）、窒化インジウム・ガリウム（ＩｎＧａＮ）および窒化アルミニウム・インジウム・ガリウム（ＡｌＩｎＧａＮ）などの窒化ガリウムの合金を含む。これらの材料は、高エネルギー電子遷移の生起を可能にする比較的広い直接帯間隙(direct bandgap)を有する半導体化合物である。このような電子遷移の結果、窒化ガリウム材料は、青光を効率的に発光する能力、高周波数での信号を遷移する能力およびその他の能力を含む多くの魅力的な性質を有することになる。従って、窒化ガリウム材料は、トランジスター、電界エミッターおよびオプト・エレクトロニックデバイスのような多くのマイクロエレクトロニクス用途で、広く研究されている。
【０００３】
多くの適用例で、窒化ガリウム材料は基板上に成長させられる。しかし、窒化ガリウム材料と基板の間の性質の差が、多くの用途に適した層を成長させることを困難にすることがある。例えば、窒化ガリウム（ＧａＮ）は、サファイヤ、炭化ケイ素およびシリコンを含む多くの基板材料とは異なる熱膨張係数（即ち、熱膨張率）を有する。熱膨張におけるこの差は、例えば、加工中にその構造物が冷却される時、そのような基板上に成長した窒化ガリウム層を亀裂させることがある。この亀裂現象は、窒化ガリウム材料を、多くの用途での使用に適合させるのを妨げることになり得る。亀裂は、比較的厚い（例えば、＞0.5 ミクロン）窒化ガリウム層で特に問題になる。
【０００４】
窒化ガリウム（ＧａＮ）はまた、大半の基板材料とは異なる格子定数を有する。格子定数における差は、基板上に成長された窒化ガリウム層中に欠陥を生じさせる可能性がある。このような欠陥は、その窒化ガリウム材料層を用いて作られたデバイスの実用性能を悪化させる。
【０００５】
従来技術で、サファイヤ基板および炭化ケイ素基板上に成長された窒化ガリウム材料中での亀裂の生成と欠陥の生成に対応する方法が開発されてきた。このような方法は、例えば、その基板上に一つまたはそれ以上の緩衝層を成長させ、次いでその緩衝層（単層または複数層）の上に窒化ガリウム材料を成長させることを含んでいる。
【０００６】
本発明の概要
本発明は、シリコン基板上に形成された窒化ガリウム材料層を含む半導体材料およびその半導体材料を調製する方法を提供する。この半導体材料は、そのシリコン基板と窒化ガリウム材料層の間に形成された転移層を含んでいる。この転移層は、窒化ガリウム材料と基板との間の熱膨張率の差から生じる可能性のある窒化ガリウム材料層中の応力を低減させるために組成的な勾配が付けられる。窒化ガリウム材料層中の応力を低減すると、亀裂が生成する傾向が減り、亀裂が殆どないか、または全くない窒化ガリウム材料層を含む半導体材料の製造が可能になる。この半導体材料は、多くのマイクロエレクトロニクス用途および光学的用途に用いられてもよい。
【０００７】
本発明は、窒化ガリウム材料（例えば、ＧａＮ）とシリコンの間の熱膨張率および格子定数の両方における大きい差に起因する亀裂が、殆どまたは全く無い窒化ガリウム材料をシリコン基板上に成長させるという、他のタイプの基板（例えば、ＳｉＣおよびサファイヤ）上での場合より、かなり挑戦甲斐の大きい課題を克服した。
【０００８】
一つの態様では、本発明は半導体材料を提供する。この材料は、シリコン層を含む基板とその基板の上をおおって形成された組成的に勾配を付けた転移層とを含む。この材料は、その転移層の上をおおって形成された窒化ガリウム材料層をさらに含んでいる。
【０００９】
もう一つの態様で、本発明は半導体材料を提供する。この半導体材料は、シリコン層を含む基板とその基板上をおおって形成された窒化ガリウム材料層とを含む。この窒化ガリウム材料層の亀裂レベルは 0.005μｍ／μｍ2 未満である。
【００１０】
もう一つの態様で、本発明は半導体構造物を提供する。この半導体構造物は、シリコン層を含む基板とその基板上をおおって形成された窒化ガリウム材料層を含む。この窒化ガリウム材料層の厚さは 0.5ミクロンより大きい。この半導体構造物は半導体デバイスを構成する。
【００１１】
もう一つの態様では、本発明は半導体材料を製造する方法を提供する。この方法は、シリコン層を含む基板上をおおって、組成的に勾配を付けた転移層を形成させる工程および、この転移層上をおおって窒化ガリウム材料層を形成させる工程を含んでいる。
【００１２】
もう一つの態様で、本発明は半導体材料を製造する方法を提供する。この方法は、シリコン層を含む基板上をおおって形成される窒化ガリウム材料層を形成させる工程を含む。この窒化ガリウム材料層の亀裂レベルは 0.005μｍ／μｍ2 未満である。
【００１３】
もう一つの態様では、本発明は半導体構造物を調製する方法を提供する。この方法はシリコン層を含む基板およびこの基板上に形成された窒化ガリウム材料層を含んでいる半導体構造物を調製することを含む。この窒化ガリウム材料層の厚さは 0.5μｍより厚い。
【００１４】
もう一つの態様では、本発明は半導体材料を提供する。この半導体材料は、シリコン(100) 基板と、そのシリコン基板上に形成されたウルツ鉱構造（Wurtzite structure) を有する窒化ガリウム材料層を含んでいる。
【００１５】
以下の本発明の詳細な説明を、添付した図面と組み合わせて考察すれば、本発明の他の利点、態様および特徴が明らかになるであろう。
本発明の詳細な説明
本発明は、窒化ガリウム材料層を含む半導体材料および、その半導体材料を製造する方法を提供する。本明細書で用いられている、“窒化ガリウム材料”という用語は、窒化ガリウム（ＧａＮ）および、窒化アルミニウム・ガリウム（Ａｌx Ｇａ(1-x) Ｎ）、窒化インジウム・ガリウム（Ｉｎy Ｇａ(1-y) Ｎ）、窒化アルミニウム・インジウム・ガリウム（Ａｌx Ｉｎy Ｇａ(1-x-y) Ｎ）、ヒ化・リン化・窒化ガリウム（gallium arsenide phosporide nitride)（ＧａＡｓa Ｐb Ｎ(1-a-b) ）、ヒ化・リン化・窒化・アルミニウム・インジウム・ガリウム（aluminiumu indium gallium arsenide phosporide nitride)（Ａｌx Ｉｎy Ｇａ(1-x-y) Ａｓa Ｐb Ｎ(1-a-b) ）、その他のような窒化ガリウムの合金の中の任意の物である。普通、ヒ素および／またはリンは存在するとしても、低濃度（即ち、５重量％未満）である。
【００１６】
図１を参照すると、本発明の一つの態様に従う、半導体材料１０が示されている。半導体材料１０は、シリコン基板１４上をおおって形成された転移層１２とその転移層の上をおおって形成された窒化ガリウム材料層１６を含んでいる。下でさらに説明されるように、基板１４と窒化ガリウム材料層の熱膨張率の差から生じる可能性のある窒化ガリウム材料層１６中の内部応力を低減するために、転移層１２には、組成的に勾配が付けられている。この内部応力は、例えば、その半導体材料１０が、窒化ガリウム材料層１６の沈着後に冷却され、そして基板１４が窒化ガリウム材料層より急速に収縮する時に上昇する可能性がある。この内部応力が低下する結果、ＦＥＴｓ、ＬＥＤｓ、レーザ・ダイオードおよび類似用途を含む多くの用途で使用するのに適した半導体材料１０を作るための亀裂レベルの低い窒化ガリウム材料層１６を調製することができる。
【００１７】
一つの層が、もう一つの層の“上に”(“on”)または“上をおおって”(“over”)存在するとして引用される場合、その層または基板上に直接存在していてもよく、または間に挟まった層が存在していてもよい。また一つの層が、もう一つの層の“上に”(“on”)または、“上をおおって”(“over”)存在するとして引用される場合、その層または基板の全部、またはその層または基板の一部をカバーすると理解すべきである。
【００１８】
本明細書で用いられる“組成的に勾配を付けた層”（compositionally-graded layer）という用語は、その層の少なくとも一部の厚さ方向に変化する組成を有する層のことである。かくして、転移層１２は、その層内の異なる深さに、少なくとも二つの異なる組成物を含んでいる。下でさらに説明されるように、転移層１２の組成は、多くの方法で変えられる。普通、窒化ガリウム材料層１６中での亀裂の生成を限定または防止するのに十分な応力の低減を提供するように転移層１２の組成を変化させるのが有利である。
【００１９】
一組の実施態様では、転移層１２は、Ａｌx Ｉｎy Ｇａ(1-x-y) Ｎ、Ａｌx Ｇａ(1-x) ＮおよびＩｎy Ｇａ(1-y) Ｎ、のような窒化ガリウムの合金から構成される。しかし他の組成を有する転移層も用いられる得ると理解すべきである。窒化ガリウムの合金を利用する態様では、その合金の元素（例えば、Ｇａ、Ａｌ、Ｉｎ）の少なくとも一つの濃度を、普通、その転移層の厚さの少なくとも一部を横断して変化させる。転移層１２がＡｌx Ｉｎy Ｇａ(1-x-y) Ｎの組成を有する場合には、ｘおよび／またはｙが変えられる。転移層１２がＡｌx Ｇａ(1-x) Ｎの組成を有する場合には、ｘが変えられる。転移層１２がＩｎy Ｇａ(1-y) Ｎの組成を有する場合には、ｙが変えられる。
【００２０】
一定の推奨される実施態様では、転移層１２は、背面１８でガリウム濃度が低く、そして前面２０でガリウム濃度が高いのが望ましい。このような転移層は、窒化ガリウム材料層１６内の内部応力を低減させるのに特に有効である。窒化ガリウム合金の転移層のガリウム濃度を下げるとその合金の熱膨張率をシリコンの熱膨張率に、より近づけることができる。下でさらに説明するように、普通、窒化ガリウム材料層１６は、高い濃度のガリウムを含んでいる。かくして、これらの実施態様で、転移層１２中のガリウムの濃度を高くすると、その合金の熱膨張率を窒化ガリウム材料層１６の熱膨張率に、より近づけることができる。これらの推奨される実施態様での効果的な応力の低減は、背面１８が基板１４に比較的近い熱膨張率を有しており、一方、前面２０は窒化ガリウム材料層１６の熱膨張率に比較的近い熱膨張率を有しているので、達成されるものと信じられる。
【００２１】
幾つかの場合、背面１８における（ｘ＋ｙ）の和は、0.4 より大きく、0.6 より大きく、0.8 より大きく、あるいはさらに大きいこともある。幾つかの推奨される態様では、背面１８で（ｘ＋ｙ）＝１であり、即ち転移層１２は、背面にガリウムを含んでいない。幾つかの場合、前面２０における（ｘ＋ｙ）の和は、0.3 より小さく、0.2 より小さく、あるいはさらに小さいことさえある。幾つかの推奨される態様では、前面２０で（ｘ＋ｙ）の和＝０であり、即ち転移層１２の前面における組成はＧａＮである。窒化ガリウム材料層１６の組成がＧａＮである場合には、転移層１２にとって、前面２０の組成がＧａＮであることが特に推奨されるであろう。窒化ガリウム材料層１６がＧａＮの合金で構成される他のケースでは、前面２０での転移層１２の組成は、窒化ガリウム材料層１６の組成と同じであるのが望ましいであろう。幾つかのケースでは、転移層１２は、背面１８にガリウムを含まず、そして前面２０の組成はＧａＮである。
【００２２】
また、ｘの値（即ち、ガリウム濃度）は、その基板から離れる方向に増加して行くと理解すべきである。
特定の実施態様では、転移層１２は、Ａｌx Ｇａ(1-x) Ｎの組成であることが推奨される。これらのケースでは、その転移層はインジウムを含まない。他のケースでは、転移層１２は、少量の、例えば10重量％未満のインジウムを含んでもよい。転移層１２中にインジウムが存在する場合（即ち、Ａｌx Ｉｎy Ｇａ(1-x-y) Ｎ）、インジウムの濃度（即ち、ｙ）は、転移層の中全体で一定のままでもよいが、一方ガリウムとアルミニウムの濃度は勾配付けされる。
【００２３】
転移層１２の組成は、複数の異なる方式で、その厚さ方向に勾配付されてもよい。例えばその組成は、その全厚さを横断して、またはその厚さの一部だけを横断して、連続的にまたは不連続的に勾配付けされてもよい。上に説明したように、その組成は、元素（即ちＧａ、Ａｌ、Ｉｎ）の一つもしくはそれ以上の濃度を変えることにより勾配付けされてもよい。図２Ａ〜２Ｉは、転移層１２を横断する厚さの関数として元素の一つの濃度を変えることによりその組成に勾配を付けてもよい代表的な様式を例示している。特定の推奨される態様で、図中の線(profiles)は、転移層１２の厚さを横断するガリウムの濃度を表しているが、他の実施態様では、これらの線は、他の元素（即ち、ＡｌまたはＩｎ）の濃度を表す場合もあると理解すべきである。図２Ａ〜２Ｉでは、転移層１２の厚さは基板から離れる方向に増加する（即ち、背面１８で t＝0 、前面２０で t＝1)と約束される。
【００２４】
図２Ａは、複数段を含む、厚さの関数としての濃度の段階的変化を示している。図２Ｂは、二つの段を含む、厚さの関数としての濃度の段階的変化を示している。図２Ｃは、厚さの関数としての濃度の鋸歯状の変化を示している。図２Ｄは、厚さの関数としての定率での濃度の連続的変化を示している。図２Ｅは、０でない濃度から始まる定率での濃度の連続的変化を示している。図２Ｆと２Ｇは、指数関数的割合での厚さの関数としての濃度の連続的変化を示している。図２Ｈは、厚さの関数としての濃度の不連続的変化を示している。図２Ｉは、転移層の厚さの一部を横断しての濃度の変化を示している。
【００２５】
図２Ａ〜２Ｉに例示された線は、例示を目的としたものであり、そして転移層１２の組成は、本発明の範囲内にある他の様式で勾配付けされてもよいことを理解すべきである。
図３Ａおよび３Ｂを参照して説明すると、転移層１２は、本発明のもう一つの態様に従う組成的に勾配付けされたひずみ層超格子(strained layer superlattice）２２でもよい。超格子２２は、異なる組成を有する半導体化合物の交互層２４ａ、２４ｂを含んでいる。幾つかの場合では、個々の層２４ａ、２４ｂの各々を横断する組成は、上に説明した様式の任意の様式で変えられる。他の場合では、個々の層２４ａ、２４ｂの組成は、図４Ａおよび４Ｂの濃度線に示されているように、個々の層の厚さを横断して一定である。図３Ｂ（および４Ｂ）中に示されているように、個々の層２４ａ、２４ｂの厚さは、組成的に勾配を付けるために転移層１２を横断して変えられる。
【００２６】
超格子２２は、本発明の幾つかの態様において、ブラッグ(Bragg) 反射体として機能してもよいと理解すべきである。
推奨される一組の態様で、超格子２２は、組成の異なる窒化ガリウム合金の交互層を含んでいる。例えば、層２４ａは、Ａｌx Ｉｎy Ｇａ(1-x-y) Ｎの組成を有し、そして層２４ｂはＡｌa Ｉｎb Ｇａ(1-a-b) Ｎ（式中、ｘ≠ａそしてｙ≠ｂ）の組成を有している。個々の層を横断して組成が段階的に変化している場合、この合金の元素（即ちＡｌ，Ｉｎ、Ｇａ）の少なくとも一つの濃度が、上述した方法の任意の方法に従って変えられる。個々の層２４ａ、２４ｂの組成が一定であるケース（図３Ｂ）では、そのガリウム濃度は、層２４ａ、２４ｂ中で異なるのが普通である。
【００２７】
上に説明したように、背面１８ではガリウム濃度が低く、前面２０ではガリウム濃度が高いことが望ましい場合がある。転移層１２として超格子２２が用いられる態様では、背面１８から離れる方向へのガリウム濃度の増加は、個々の層の厚さを変えることにより達成することができる。図３Ａおよび３Ｂに示されているように、層２４ａはガリウム濃度が低く、そして層２４ｂのガリウム濃度は高い。示されているように、層２４ａは相対的に厚く、層２４ｂは、背面１８のすぐ近くで相対的に薄い。背面１８から離れる方向に向かって、層２４ａの厚さは減少し、そして層２４ｂの厚さは増加する。かくして前面２０のすぐ近くで層２４ａは相対的に薄く、層２４ｂは相対的に厚い。この構造が、背面１８で低いガリウム濃度を、そして前面２０で高いガリウム濃度を提供する。
【００２８】
転移層１２は、勾配の付いた組成を有する単一層と超格子の組合せで形成されてもよいと理解すべきである。幾つかの場合には、この超格子が、組成的に勾配が付けられている単一層の上をおおつて形成される。他の場合には、組成的に勾配の付いた単一層が超格子上をおおつて形成される。
【００２９】
転移層１２は、その用途に依存して多様な厚さを有することが可能である。常にではないが、一般に、転移層１２の厚さは、約500 ミクロンより薄い。幾つかの場合には、例えば、約 2.0ミクロンと約20ミクロンの間のような比較的厚い転移層が推奨される。厚い窒化ガリウム材料層（即ち、5 ミクロンより厚い）が造られる場合、厚い転移層が推奨される。幾つかの場合には、例えば、約0.03ミクロンと約 2.0ミクロンの間のような比較的薄い転移層が推奨される場合がある。転移層として超格子が用いられる場合には、個々の層２４ａ、２４ｂの厚さは、特定の用途に依存する。普通、個々の層２４ａ、２４ｂの厚さは、約 0.001〜0.020 ミクロンでもよい。上述のように、個々の層の厚さは、転移層１２を横断して変えてもよい（図３Ｂ）。
【００３０】
窒化ガリウム材料層１６は、窒化ガリウム（ＧａＮ）または、窒化アルミニウム・ガリウム（Ａｌx Ｇａ(1-x) Ｎ）、窒化インジウム・ガリウム（Ｉｎy Ｇａ(1-y) Ｎ）および窒化アルミニウム・インジウム・ガリウム（Ａｌx Ｉｎy Ｇａ(1-x-y) Ｎ）を含む窒化ガリウムの任意の合金で形成される。窒化ガリウム材料層１６の組成は、転移層１２を別にして、一般に、その厚さ方向で一定である。かくして、窒化ガリウム材料が上述の混合合金の任意の物で構成されている場合には、一般にｘおよび／またはｙは固定される。例えば、成長中の僅かな不均一性および不均質性の結果として、その窒化ガリウム材料層１６の組成の小さな変動が起り得ることを理解すべきである。
【００３１】
特定の推奨される態様では、窒化ガリウム材料層１６は、高い濃度のガリウムを含み、そしてアルミニウムおよび／またはインジウムを殆ど、または全く含んでいない。ガリウム濃度の高い態様では、（ｘ＋ｙ）の和は、0.4 より小さく、0.2 より小さく、0.1 より小さくてもよく、あるいはより小さいことさえあってもよい。幾つかの場合、窒化ガリウム材料層１６の組成は、ＧａＮ（即ち、ｘ＋ｙ＝０）であるのが望ましい。
【００３２】
上に説明したように、窒化ガリウム材料層１６は、シリコン基板と窒化ガリウム材料層との間の熱膨張率の差から生じ得る応力を低減させる転移層１２の能力の結果、低い亀裂レベルを有している。本明細書で用いられる“亀裂”(“Crack”) とは、その窒化ガリウム材料の表面に延びている、長さ／幅比が 5:1より大きい線状の割れ目または開裂である。亀裂は、その窒化ガリウム材料の全厚さを通して延びていてもよく、全厚さにわたってなくてもよいと理解されるべきである。“亀裂レベル”(crack level) とは、単位表面積当たりの窒化ガリウム材料中の全ての亀裂の長さの総測定値として定義される。亀裂レベルはμｍ／μｍ2 の単位で表される。窒化ガリウム材料の亀裂レベルは、例えば光学顕微鏡法を用いて測定できる。亀裂レベルを求めるためには、所定の面積（即ち、1 mm×1 mm）中の全ての亀裂の長さを加算し、そしてその総表面積で割る。必要なら、その窒化ガリウム材料全部を代表する測定値を得るために、この操作が、その表面を横断する多数の個所で繰返し行われてもよい。各個所における亀裂レベルを平均すると、その材料の亀裂レベルが得られる。この個所の数は、その窒化ガリウム材料の表面積の量に依存する。窒化ガリウム材料の亀裂レベルを測定する場合、端除外(edge exclusion)として知られているが、材料の端に近い領域では測定しない。名目的な端除外は端から 5mmである。かかる領域での端の影響（edge effect)は、亀裂レベルを大きくする可能性があり、普通、デバイス作製においては用いられない。
【００３３】
窒化ガリウム材料は、低亀裂レベルであるのが好都合である。幾つかの場合には、窒化ガリウム材料層１６の亀裂レベルは 0.005μｍ／μｍ2 未満である。幾つかの場合には、窒化ガリウム材料は 0.001μｍ／μｍ2 未満の非常に低い亀裂レベルを有する。特定の場合には、窒化ガリウム材料層１６は、0.0001μｍ／μｍ2 未満の亀裂レベルで規定されるような実質的に亀裂を含んでいないことが望ましい。
【００３４】
窒化ガリウム材料層１６は、単結晶構造であるのが望ましい。推奨されるケースで、窒化ガリウム材料層１６は、ウルツ鉱（六方晶系）構造（Wurtzite structure) をしている。窒化ガリウム材料層全体が、ウルツ鉱構造であるのが望ましい。この窒化ガリウム材料層１６は、一般に、それらの中でデバイスの調製が可能なほど十分高品質である。幾つかの態様では、窒化ガリウム材料層１６は、例えば、窒化ガリウムとシリコンの間での格子不適合に由来する欠陥の量が比較的少ない（例えば、109 ／cm2 未満）。
【００３５】
特定の用途での要求により、窒化ガリウム材料層１６の厚さが部分的に読取られる。窒化ガリウム材料がデバイスの層として用いられる用途では、その厚さは、そのデバイスの作製を可能にするのに十分な厚さである。窒化ガリウム材料層１６は一般に、0.1 ミクロンより大きい厚さを有するが、常にではない。他の場合には、0.5 ミクロンより厚い、0.75ミクロンより厚い、1.0 ミクロンより厚い、2.0 ミクロンより厚い、あるいは5.0 ミクロンより厚くさえあるようなより厚い窒化ガリウム材料層が希望される。転移層１２の存在により、厚い窒化ガリウム材料層１６も、低い亀裂密度で得られる。欠陥は、その層を垂直に通り抜けて伝播する時にお互いに潰し合う傾向があるので、比較的厚い窒化ガリウム材料層中では、その層の最上層領域に含まれる欠陥の量が少ない場合がある。かくしてこれらのケースでは、厚い窒化ガリウム材料層を利用して、デバイスの実用性能を向上させることができる。
【００３６】
シリコン基板１４は、普通、この技術分野で容易に入手できる高品質の単結晶シリコンから調製される。異なる結晶配向を有する複数のシリコン基板１４が使用可能である。幾つかの場合にはシリコン(111) 基板が推奨される。他の場合にはシリコン(100) 基板が推奨される。転移層１２を用いて、シリコン(111) 基板およびシリコン(100) 基板の上にウルツ鉱構造を有する窒化ガリウム材料層１６が成長させられてもよい。常用されている方法では、シリコン(100) 基板上に成長させると、一般に、亜鉛ブレンド（立方晶系）とウルツ鉱構造の混合物を有する窒化ガリウム材料が得られるので、ウルツ鉱構造を有する窒化ガリウム材料層１６が、シリコン(100) 基板上に成長し得ることは驚くべきことである。
【００３７】
シリコン基板は、この技術分野で用いられているように、任意の寸法を持ち得る。適切な直径は、2 インチ、4 インチ、6 インチおよび 8インチであるが、それらに限定されない。幾つかの態様では、シリコン基板１４は比較的厚く、例えば 250ミクロンより厚い。より厚い基板は、一般に、より薄い基板の場合に起り得る屈曲に抵抗できる。
【００３８】
本明細書で用いられる、シリコン基板１４とは、シリコン層を含んでいる任意の基板のことである。適したシリコン基板の例に含まれるのは、全体がシリコンで構成されている基板（例えば、バルクシリコン・ウエハ）、絶縁体上シリコン（SOI:silicon-on-insulator)基板、サファイア上シリコン（SOI:silicon-on-saphirer)基板 (SOS)および SIMOX基板、などである。適したシリコン基板には、ダイヤモンド、AlN または他の多結晶性材料などの別の材料に結合されたシリコン・ウエハを有する基板も含まれる。
【００３９】
図５を参照して説明すると、シリコン基板１４は、本発明の幾つかの態様に従って、組織加工される(textured)。例示されているように、加工された基板１４は、多数のポスト(posts) ２４を含んでおり、それらの間でトレンチ(trenches)を規定している。このような組織加工(texturing) は、選択的エッチングおよび／または、選択的エピタキシャル成長法を用いて行われる。エッチングは、後で除去することのできるマスクを用いるような、標準的な乾式または湿式エッチング法を用いて行うことができる。幾つかのケースでは、組織加工された基材は、欠陥密度が非常に小さい（例えば107 ／cm2 未満の) 窒化ガリウム材料層を成長させるために、本明細書で説明した転移層と組合せて用いられる。シリコン基板１４はまた、その基板の領域を選択的に露出させ、一方他の領域を被覆するマスク領域を含ませるために前もってパターン化することができる。このようなプレ・パターン化された基板は、選ばれた領域でエピタキシャル成長させることが可能で、欠陥密度を最小にするのに好都合である。
【００４０】
図６を参照して説明すると、半導体材料１０は、本発明のもう一つの態様に従って、シリコン基板１４と転移層１２の間に中間層２８を含んでいる。中間層２８は、転移層１２と窒化ガリウム材料層１６の間に位置している場合もあることを理解すべきである。中間層２８は、準備されるなら、窒化ガリウム材料層１６中の応力をさらに低減し得る。中間層の厚さは、一般に、約 500ミクロン未満であり、幾つかの場合には、約0.01ミクロンと約 2.0ミクロンの間である。中間層２８が存在すると、転移層１２の厚さを低減させることが可能である。この中間層２８の組成は、普通、その厚さを通して一定である。
【００４１】
中間層２８は、例えば、窒化アルミニウム・ガリウム（Ａｌx Ｇａ(1-x) Ｎ）、窒化インジウム・ガリウム（Ｉｎy Ｇａ(1-y) Ｎ）および窒化アルミニウム・インジウム・ガリウム（Ａｌx Ｉｎy Ｇａ(1-x-y) Ｎ）のようなＧａＮの合金から構成されている。これらの場合、中間層での（ｘ＋ｙ）の和は、0.4 より大きくても、0.6 より大きくても、0.8より大きくても、0.9 より大きくても、あるいはそれより大きくさえあってもよい。幾つかの推奨されるケースでは、この中間層はガリウムを含まず、そしてＡｌx Ｉｎy ＮまたはＡｌＮから構成される。Ｇａ濃度の低いＧａＮ合金中間層は、それらの熱膨張率がシリコン基板１４の熱膨張率に比較的近いので、応力を低減するのに有効であり得る。
【００４２】
この中間層２８は、転移層として超格子を用いる態様を含めて本明細書で説明される任意の態様で用い得ることを理解すべきである。転移層１２が組成的に勾配を付けた単一層と超格子を含んでいる態様では、その中間層は、その組成的に勾配を付けた層と超格子の間に位置していてもよい。本発明の幾つかの態様では、組成の異なる一つより多い中間層２８が準備される場合もある。
【００４３】
推奨される一つの方法に従って、転移層１２と窒化ガリウム材料層１６は、金属有機化学蒸着(MOCVD) 法を用いて成長させられる。転移層１２と窒化ガリウム材料層１６を蒸着させるためには、分子ビーム・エピタキシー(MBE) 、水素化物気相エピタキシー(HVPE)、および類似の方法を含む、この技術分野で知られている他の適した方法も用い得ることを理解すべきである。
【００４４】
一般に MOCVD法は、異なる複数の源気体(source gases)を基板の周囲の環境（例えば、工程装置）に導入し、そしてその基板表面上に層を形成させるために、この複数の気体の間の反応を促進する条件を提供することを含む。この反応は、希望の厚さの層が得られるまで進められる。この層の組成は、下でさらに説明されるように、気体の組成、気体の濃度および反応条件（例えば、温度と圧力）を含む数種の因子により制御することができる  この転移層の MOCVD法による成長に適した源気体の例に含まれるのは、アルミニウム源としてのトリメチルアルミニウム(TMA) またはトリエチルアルミニウム(TEA) ；インジウム源としてのトリメチルインジウム(TMI) またはトリエチルインジウム(TEI) ；ガリウム源としてのトリメチルガリウム(TMG) またはトリエチルガリウム(TEG) ；および窒素源としてのアンモニア（NH3 ）である。用いられる特定の源ガスは、転移層の希望の組成に依存する。例えば、Ａｌx Ｇａ1-x Ｎの組成を有するフィルムを成長させるためには、アルミニウム源（例えば TMAまたはTEA)、ガリウム源（例えば TMGまたはTEG)および窒素源が用いられる。
【００４５】
希望の組成を有する転移層を提供するために、複数の源気体の流速、複数の源気体の比および複数の源気体の絶対濃度を制御することができる。Ａｌx Ｇａ1-x Ｎ層の成長では、TMA の標準的な流速は、約 5μmol/min〜約50μmol/min であり、幾つかのケースでは約20μmol/min の流速が推奨され；TMG の標準的な流速は、約 5μmol/min〜約 250μmol/min であり、幾つかのケースでは約 115μmol/min の流速が推奨され；そしてアンモニアの流速は、普通、約 3slpm〜約10slpmである。反応温度は一般に、約 900℃〜約1200℃であり、そして工程圧は、約 1Torr〜約760Torr の間である。この工程条件、特にその流速は、反応装置の構造に強く依存する。普通、処理能力のより小さい装置は、処理能力のより大きい装置より、必要な流量がより少ない。
【００４６】
転移層の組成的勾配付けを制御するために、工程パラメータが適切に調整される。この組成は、特別の組成の成長に好都合なように工程条件を変える事により勾配付けされてもよい。例えば、転移層内へのガリウムの取込みを増やし、それによりガリウム濃度を増大させるために、ガリウム源（例えば TMGまたはTEG)の流速および／または濃度を大きくしてもよい。同様に、転移層内へのアルミニウムの取込みを増やし、それによりアルミニウム濃度を増大させるために、アルミニウム源（例えば TMAまたはTEA)の流速および／または濃度を大きくしてもよい。この源気体の流速および／または濃度を増加（または減少）させる方式が組成に勾配を付ける様式を左右する。他の態様では、特別の化合物の成長に好都合なように温度および／または圧力が調整される。転移層内へのガリウムの取込みに好都合な成長温度および圧力は、転移層内へのアルミニウムの取込みに好都合な成長温度および圧力とは異なる。かくしてその組成は、温度と圧力を適切に調整することにより勾配付けをされてもよい。
【００４７】
転移層の標準的成長速度は、約0.01μm／hr〜約3.0 μm／hrである。この成長速度は，工程パラメータそしてまたその層の組成に依存する。
窒化ガリウム材料層（そして存在するなら、中間層）も MOCVD法により成長させられてもよい。このプロセスは、転移層の蒸着のために上に説明したのに類似した源気体とプロセスパラメータを利用できる。希望の組成をベースにして、特定の源気体とプロセスパラメータが選ばれる。しかし、窒化ガリウム材料層（そして存在するなら、中間層）を蒸着させる場合、一定の組成を有するフィルムを提供できるように、プロセスパラメータは、一定に維持される。
【００４８】
本発明の半導体材料は、多様な用途に用いることができる。幾つかの場合、半導体材料１０は、半導体デバイスを調製するために、既存の方法を用いて加工される。希望する半導体構造物を製造するために、窒化ガリウム材料層１６内にドープされた領域を形成させ、そしてその窒化ガリウム材料層の上に追加の層を成長させてもよい。幾つかの態様で、窒化ガリウム材料層１６は、希望の導電率を達成するために既知の方法を用いてドーピングされる。
【００４９】
電子デバイスと光学デバイスを含めて、この技術分野で知られている任意の適切な半導体デバイスが、半導体材料１０を用いて製造できる。代表的デバイスに含まれるのは、LEDs、レーザ・ダイオード類、FETs（例えば HFETs）などである。
【００５０】
図７は半導体材料１０から作られた代表的 LED３０を模式的に例示している。 LED３０は、シリコン基板１４上の転移層１２の上に形成されたシリコンでドープした窒化ガリウム材料層１６を含んでいる。この例示実施態様では、以下の複数の層が、順次，窒化ガリウム材料層１６の上に形成される：シリコン・ドープＡｌx Ｇａ(1-x) Ｎ層３１（0-20重量％のＡｌを含む) 、ＧａＮ／ＩｎＧａＮ単一または多重量子井戸(quantam well)３２、マグネシウム・ドープＡｌx Ｇａ(1-x) Ｎ層３４（10-20 重量％のＡｌを含む) およびマグネシウム・ドープＧａＮ層３６。 LED３０は、マグネシウム・ドープＧａＮ層３６の上にp-タイプ金属接点３８を、そしてシリコン・ドープ窒化ガリウム材料層１６の上にn-タイプ金属接点パッド (metal contact pad)３９を含んでいる。 LED３０は、二重ヘテロ構造（例えば、層３１中でＡｌ＞ 0％）、単一ヘテロ構造（例えば、層３１中でＡｌ＝ 0％）、対称構造または非対称構造を含む多様な異なる構造体として提供することができる。
【００５１】
LEDは、この技術分野での普通の習熟者に知られているような多様な異なる構造を有してもよいことが理解されるべきである。
図８は半導体材料１０から作られた代表的レーザ・ダイオード４０を模式的に例示している。レーザ・ダイオード４０は、シリコン基板１４上の転移層１２の上に形成されたシリコンでドープした窒化ガリウム材料層１６を含んでいる。この例示実施態様では、以下の複数の層が、順次窒化ガリウム材料層１６の上に形成される：シリコン・ドープＡｌx Ｇａ(1-x) Ｎ層４２（5-30重量％のＡｌを含む) 、シリコン・ドープＡｌx Ｇａ(1-x) Ｎ層４４（0-20重量％のＡｌを含む) 、ＧａＮ／ＩｎＧａＮ単一または多重量子井戸(quantam well)４６、マグネシウム・ドープＡｌx Ｇａ(1-x) Ｎ層４８（5-20重量％のＡｌを含む) 、マグネシウム・ドープＡｌx Ｇａ(1-x) Ｎ層５０（5-30重量％のＡｌを含む) およびマグネシウム・ドープＧａＮ層５２。レーザ・ダイオ−ド４０は、マグネシウム・ドープＧａＮ層５２の上にp-タイプ金属接点３８を、そしてシリコン・ドープ窒化ガリウム材料層１６の上にn-タイプ金属接点パッド３９を含んでいる。レーザ・ダイオ−ド４０は、この技術分野での普通の習熟者に知られているような多様な異なる構造を持ち得ると理解されるべきである。
【００５２】
図９は、半導体材料１０から作られた FET５４（例えば、HFET）を模式的に例示している。 FET５４は、シリコン基板１４上の転移層１２の上に形成された固有の窒化ガリウム材料層１６を含んでいる。 FET５４は、Ａｌx Ｇａ(1-x) Ｎ層５６（10-40 重量％のＡｌを含む) を含んでいる。 FET５４は、この技術分野での普通の習熟者に知られているような多様な異なる構造を持ち得ると理解されるべきである。
【００５３】
本発明のこれらの態様および他の態様の機能と利点は、以下の実施例から、より十分に理解されるであろう。以下の実施例は、本発明の利点を例示することを意図しているが、本発明の全ての範囲を例示するものではない。
【００５４】
実施例１：組成的に勾配付けした転移層を利用する窒化ガリウム層の調製
この実施例は、シリコン基板上に成長させた窒化ガリウム材料中の亀裂の数を制限することにおける組成的に勾配付けした転移層の有効性を例示している。
【００５５】
MOCVD 法を用いて、シリコン基板上に、ＡｌＮ中間層、組成的に勾配付けしたＡｌx Ｇａ1-x Ｎ転移層およびＧａＮ層を、順次成長させた。
直径2-インチ、厚さ250 ミクロンのシリコン基板を MOCVD装置中に設置した。ＡｌＮ中間層を成長させるために、トリメチルアルミニウムガス(TMA) をこの MOCVD装置中に、約50μmoL/min の流速で、そしてアンモニアガス（NH3 ) を約 3〜約10 slpm の流速で、この装置に導入した。この装置中で、成長温度を約1000-1100 ℃の間にそして，成長圧力を30-200Torrの間に保持した。約60分後、このシリコン基板上に、約 0.3ミクロンの厚さのＡｌＮ中間層が形成された。
【００５６】
中間層の成長後、この装置中にトリメチルガリウム(TMG) を約 5μmoL/min の流速で、導入し、TMA:TMG の比を約10:1にした。組成的に勾配付けした転移層を成長させるために、TMA の流速を約 5μmoL/min に減らし、一方 TMGの流速を約 115μmoL/min に増やした。この時間の間に、TMA:TMG の比は約10:1から約 1:23に低下した。約30分後、約 0.4ミクロンの厚さを有する組成的に勾配付けされた転移層が中間層上に成長した。
【００５７】
転移層の上に窒化ガリウム層を成長させるために、装置中へのTMA の導入を停止し、そして TMGの流速を約 115μmoL/min に調節した。アンモニアの流速は、約 3と約10slpmの間に維持された。成長温度を約1000-約1050 ℃の間に、そして成長圧力を約30-約200Torrの間に維持した。約45分後、組成的に勾配付けされた転移層上に、約 1.5ミクロンの厚さのＧａＮ層が成長した。この半導体材料は、炉中で室温まで冷却され、そして MOCVD装置から分析のために取出された。
【００５８】
得られた半導体材料は、シリコン基板上に形成された 0.3ミクロンのＡｌＮ中間層、この中間層上に形成された 0.4ミクロンの厚さの連続的に勾配付けされたＡｌx Ｇａ1-xＮ転移層、およびこの転移層上に形成された 1.5ミクロンのＧａＮ層を含んでいた。このＡｌx Ｇａ1-x Ｎ転移層の組成は、中間層との接合点でのｘ＝0.8 から、ＧａＮ層との接合点でのｘ＝0 まで勾配が付いていた。このＧａＮ層は単結晶構造であった。
【００５９】
この半導体材料の亀裂レベルを光学顕微鏡法を用いて測定した。この光学顕微鏡は、ＧａＮ層の表面の顕微鏡写真を撮ることができるカメラを備えていた。図１０は、ＧａＮ層の表面上の 1mm2 より僅かに大きい代表的領域を示す顕微鏡写真である。この代表的領域中には亀裂は視られない。このＧａＮ層の表面上の他の数個所の部分で測定を繰返し、類似の結果が得られた。この窒化ガリウム材料は、0.0001μｍ／μｍ2 未満の亀裂レベルで定義されるところの、実質的な無亀裂、であることが見出された。
【００６０】
この実施例は、組成的に勾配を付けた転移層を用いれば、シリコン基板上に低亀裂レベルの窒化ガリウム層を成長させることができることを例示している。
比較例２：組成的に勾配付けした転移層を利用しない窒化ガリウム層の調製
この例は、組成的に勾配付けした転移層を利用しないでシリコン基板上に成長された窒化ガリウム材料中での亀裂の発生を例示している。
【００６１】
MOCVD 法を用いて、シリコン基板上に、ＡｌＮ中間層とＧａＮ層を順次成長させた。
直径2-インチ、厚さ250 ミクロンのシリコン(111) 基板を、実施例１で用いられたような MOCVD装置中に設置した。実施例１での中間層の成長の場合と基本的に同じ加工条件を用いてＡｌＮ中間層を成長させた。この中間層上に、実施例１でのＧａＮ層の成長の場合と基本的に同じ加工条件を用いてＧａＮ層を成長させた。組成的に勾配の付いた転移層は成長させなかった。この半導体材料は、炉中で室温まで冷却され、そして MOCVD装置から分析のために取出された。
【００６２】
得られた半導体材料は、シリコン基板上に形成された 0.3ミクロンのＡｌＮ中間層と、この中間層上に形成された 1.5ミクロンのＧａＮ層を含んでいた。このＧａＮ層は単結晶構造を有していた。
【００６３】
このＧａＮ層の亀裂レベルを、実施例１で説明したのと同じ方法を用いて測定した。図１１は、ＧａＮ層の表面上の 1mm2 より僅かに大きい代表的領域を示す顕微鏡写真である。この領域中の各亀裂の長さを測定し、そして加算して総亀裂長を求めた。この総亀裂長をその表面積で割って亀裂レベルを求めた。この表面上の数個所の他の位置で測定を繰返し、平均して、このＧａＮ層の亀裂レベル：約0.007μｍ／μｍ2 を得た。
【００６４】
この比較例は、組成的に勾配付けした転移層を利用しないでシリコン基板上に成長させた窒化ガリウム層中には亀裂が存在することを例示している。
この技術分野の習熟者達は容易に認識するであろうが、本明細書中に列挙した全てのパラメータは、例示であることを意味しており、そして現実のパラメータは、本発明の半導体材料および方法がそのために用いられる特定の用途に依存するであろう。それ故、前述の実施態様は、実施例という方法によってのみ提示されており、そして添付された請求の範囲およびその均等物の範囲内で、本発明は、特定して説明した以外の方法でも実施され得ることが理解されるべきである。
【図面の簡単な説明】
【００６５】
【図１】図１は、本発明の一つの態様に従う、組成的に勾配を付けた転移層を含む半導体材料を例示した図である。
【図２】図２Ａ〜２Ｉは、組成的に勾配を付けた転移層を横断する厚さの関数として元素の濃度を示した代表的な分布図である。
【図３】図３Ａおよび３Ｂは、本発明のもう一つの態様に従う、超格子転移層を含む半導体材料を例示した図である。
【図４】図４Ａおよび４Ｂは、それぞれ図３Ａおよび３Ｂの半導体材料中の転移層の厚さの関数として元素の濃度を示した代表的な分布図である。
【図５】本発明の一つの態様に従って半導体材料を調製するために用いられた組織加工した基板(textured substrate)を例示した図である。
【図６】本発明のもう一つの態様に従う、基板と転移層の間に中間層を含んでいる半導体材料を例示した図である。
【図７】本発明のもう一つの態様に従って、半導体材料から作製されたＬＥＤを例示した図である。
【図８】本発明のもう一つの態様に従って、半導体材料から作製されたレーザ・ダイオードを例示した図である。
【図９】本発明のもう一つの態様に従って、半導体材料から作製されたＦＥＴを例示した図である。
【図１０】実施例１で説明したような、転移層を有するシリコン基板上に形成された窒化ガリウム層の表面の顕微鏡写真である。
【図１１】比較例２で説明したような、転移層を有しないシリコン基板上に形成された窒化ガリウム層の表面の顕微鏡写真である。
【国際公開パンフレット】
2004524250.tif 000003
2004524250.tif 000004
2004524250.tif 000005
2004524250.tif 000006
2004524250.tif 000007
2004524250.tif 000008
2004524250.tif 000009
2004524250.tif 000010
2004524250.tif 000011
2004524250.tif 000012
2004524250.tif 000013
2004524250.tif 000014
2004524250.tif 000015
2004524250.tif 000016
2004524250.tif 000017
2004524250.tif 000018
2004524250.tif 000019
2004524250.tif 000020
2004524250.tif 000021
2004524250.tif 000022
2004524250.tif 000023
2004524250.tif 000024
2004524250.tif 000025
2004524250.tif 000026
2004524250.tif 000027
2004524250.tif 000028
2004524250.tif 000029
2004524250.tif 000030
2004524250.tif 000031
2004524250.tif 000032
2004524250.tif 000033
2004524250.tif 000034
2004524250.tif 000035
2004524250.tif 000036
2004524250.tif 000037
2004524250.tif 000038
2004524250.tif 000039
2004524250.tif 000040
【国際公開パンフレット（コレクトバージョン）】
2004524250.tif 000041
【国際調査報告】
2004524250.tif 000042
2004524250.tif 000043
2004524250.tif 000044